(57)【要約】【課題】  特に貼付時に剥がれにくいという性質を有するとともに、外観変化が少なく、優れた風合い等の性質を有し、正確な薬剤投与量のコントロールが可能な皮膚貼付薬シートを提供する。【解決手段】  ポリエステル系フィルムからなる支持体と薬物を含有する粘着剤層とを有する皮膚貼付薬シートであって、上記支持体の厚さは、６〜２０μｍであり、上記粘着剤層の厚さは、１０〜８０μｍである皮膚貼付薬シート。【選択図】    なし【特許請求の範囲】
【請求項１】
ポリエステル系フィルムからなる支持体と薬物を含有する粘着剤層とを有する皮膚貼付薬シートであって、
前記支持体の厚さは、６〜２０μｍであり、
前記粘着剤層の厚さは、１０〜８０μｍである
ことを特徴とする皮膚貼付薬シート。
【請求項２】
ポリエステル系フィルムは、ポリエチレンテレフタレートである請求項１記載の皮膚貼付薬シート。
【請求項３】
支持体の外側表面の表面粗さＲｚ（ＪＩＳ  Ｂ０６０１準拠）は、０．０１〜５μｍである請求項１又は２記載の皮膚貼付薬シート。
【請求項４】
支持体の外側表面上に、酸化チタン、酸化亜鉛、酸化鉄、タルク、カオリン、アルミナ及び炭酸カルシウムからなる群より選択される少なくとも１種の無機系添加剤を含むインキを用いて形成される印刷層を有するものである請求項１、２又は３記載の皮膚貼付薬シート。
【請求項５】
粘着剤層は、アクリル系粘着剤又はゴム系粘着剤を含有するものである請求項１、２、３又は４記載の皮膚貼付薬シート。
【発明の詳細な説明】
【技術分野】
【０００１】
本発明は、皮膚貼付薬シートに関する。
【背景技術】
【０００２】
近年、薬物を体内に投与する手段として、注射剤、経口剤、軟膏剤等の他に、薬物投与の容易性、薬物量のコントロールの容易性、取り扱い性、副作用が発現した際の投与中止の容易性等の種々の利点から、皮膚面に貼付使用する皮膚貼付薬シートが種々提案されている。具体的には、狭心症予防薬、各種ステロイド薬、非ステロイド薬、麻酔薬、抗高血圧薬等の経皮吸収用薬物を粘着剤中に含有させた皮膚貼付薬シートが開発されている。
【０００３】
耐溶剤性を有する経皮吸収型の皮膚貼付薬シートとして、軟質塩化ビニル樹脂フィルム及びポリエチレンテレフタレートフィルムを積層した支持体と、ＰＥＴフィルム側に設けられた粘着剤層とを有するものが提案されている。このようなシートは、支持体の柔軟性及びハンドリング性を両立する目的で、柔らかく厚めの支持体を使用したものが開示されており、粘着剤層を含むシート（製剤）の厚さも比較的厚いものである。
【０００４】
このため、柔軟性を有しているが、シート貼付時に衣服等で強く擦れた際にシートの端部から剥がれやすいという問題があった。また、子供等が医薬品として使用する場合に、簡単に剥がれないように、また剥がされないように改善する必要があった。更に皮膚貼付薬シートには、外観変化（シートの寸法変化、薬物や添加剤のブリード等）が少ないこと、風合い（追従性、密着性、なじみ性、折れ曲がり性）等の性能に優れていること等も要求されている。
【０００５】
特許文献１及び２において貼付剤が開示されているが、支持体や粘着剤層の厚みについて詳細に検討されていない。また、主にポリエステル不織布からなる支持体が記載されている。特許文献３には、厚み３〜３０μｍの支持体膜及び厚み５〜２００μｍの粘着剤層とからなる貼付剤が開示されているが、この支持体膜は酢酸ビニル、（メタ）アクリル酸アルキル及び（メタ）アクリル酸の共重合物から得られるものであって、ポリエステル系フィルムを使用したものではない。
【０００６】
特許文献４には厚み６．０μｍのＰＥＴフィルムからなる支持体及び厚み１５μｍの粘着剤層からなる貼付剤、特許文献５には厚み１０μｍのＰＥＴフィルム及び粘着剤層５０μｍからなる貼付剤が開示されている。しかし、剥がれにくさ、外観変化、風合い等の性能が不充分である。
【特許文献１】特開平６−２０５８３９号公報
【特許文献２】国際公開第０１／６８０６１号パンフレット
【特許文献３】国際公開第０１／６６０９５号パンフレット
【特許文献４】特開平９−２７２７５１号公報
【特許文献５】特開２００４−１０５５２号公報
【発明の開示】
【発明が解決しようとする課題】
【０００７】
本発明は、上記現状に鑑み、特に貼付時に剥がれにくいという性質を有するとともに、外観変化が少なく、優れた風合い等の性質を有し、正確な薬剤投与量のコントロールが可能な皮膚貼付薬シートを提供することを目的とするものである。
【課題を解決するための手段】
【０００８】
本発明は、ポリエステル系フィルムからなる支持体と薬物を含有する粘着剤層とを有する皮膚貼付薬シートであって、上記支持体の厚さは、６〜２０μｍであり、上記粘着剤層の厚さは、１０〜８０μｍであることを特徴とする皮膚貼付薬シートである。
【０００９】
上記ポリエステル系フィルムは、ポリエチレンテレフタレートであることが好ましい。
上記支持体の外側表面の表面粗さＲｚ（ＪＩＳ  Ｂ０６０１準拠）は、０．０１〜５μｍであることが好ましい。
上記支持体の外側表面上に、酸化チタン、酸化亜鉛、酸化鉄、タルク、カオリン、アルミナ及び炭酸カルシウムからなる群より選択される少なくとも１種の無機系添加剤を含むインキを用いて形成される印刷層を有するものであることが好ましい。
【００１０】
上記粘着剤層は、アクリル系粘着剤又はゴム系粘着剤を含有するものであることが好ましい。
以下、本発明を詳細に説明する。
【００１１】
本発明の皮膚貼付薬シートは、厚さ６〜２０μｍのポリエステル系フィルムからなる支持体及び厚さ１０〜８０μｍの粘着剤層を有するものである。即ち、厚みの小さいポリエステル系フィルム（支持体）及び粘着剤層を有しているため、支持体として比較的硬いポリエステル系フィルムを使用しているにもかかわらず、貼付時に剥がれにくいという優れた性質を有している。よって、衣服の引っかかり等によって剥がれてしまうこと、子供に貼付して使用した場合にその子供が剥がしてしまうこと、他の子供に剥がされてしまうこと、等を防止することができる。
【００１２】
本発明の皮膚貼付薬シートは、上記構成であるため、シートの寸法変化、薬物や添加剤のブリード等、シートの外観変化が少ない。また、優れた風合い、追従性、密着性、なじみ性、折れ曲がり性等の性質を有し、ハンドリング性にも優れている。更に、正確な薬剤投与量のコントロールも可能である。
【００１３】
本発明の皮膚貼付薬シートは、ポリエステル系フィルムからなる支持体を有するもので、上記支持体（ポリエステル系フィルム）の厚さは、６〜２０μｍである。６μｍ未満であると、製剤化した際の貼付時のハンドリング性が悪くなる。２０μｍを超えると、支持体が硬く、風合い、皮膚等の曲面への追従性が悪くなる。上記支持体の厚さは９〜１７μｍであることが好ましい。
【００１４】
本明細書において、支持体、粘着剤層の厚さは以下の測定方法により得られる値である。
１／１０００ダイヤルゲージ（ＪＩＳ−Ｂ−７５０９）の一級品を用い、試料を０．００１ｍｍ単位まで測定し記録する（測定子５ｍｍφ）。
【００１５】
上記ポリエステル系フィルムは、ポリエステル樹脂を用いて成形することにより得られるフィルムである。上記ポリエステル系フィルムを構成するポリエステル樹脂は、ジカルボン酸と、ジオールとから又はヒドロキシカルボン酸とから重縮合によって得られるエステル基を含むポリマーである。
【００１６】
上記ジカルボン酸としては、例えば、テレフタル酸、コハク酸、イソフタル酸、アジピン酸、アゼライン酸、セバシン酸、ドデカン二酸、２，６−ナフタレンジカルボン酸、１，４−シクロヘキサンジカルボン酸等を挙げることができる。上記ジオールとしては、例えば、エチレングリコール、１，３−プロパンジオール、１，６−ヘキサンジオール、１，４−ブタンジオール、ジエチレングリコール、トリエチレングリコール、ネオペンチルグリコール、１，４−シクロヘキサンジメタノール、ポリエチレングリコール等を挙げることができる。上記ヒドロキシカルボン酸としては、例えば、ｐ−ヒドロキシ安息香酸、６−ヒドロキシ−２−ナフトエ酸等をそれぞれ例示することができる。これらは、単独で用いてもよく、２種以上を併用してもよい。
【００１７】
上記ポリエステル樹脂としては、例えば、ポリエチレンテレフタレート（ＰＥＴ）、ポリエチレンイソフタレート、ポリブチレンテレフタレート（ＰＢＴ）、ポリ（１，４−シクロヘキシレンジメチレンテレフタレート）、ポリエチレンナフタレート等を挙げることができる。これらのポリエステル樹脂は、第３成分を共重合させたものでもよい。なかでも、貼付したシートが剥がれにくいこと、外観変化が少ないこと、風合いに優れていることから、ポリエチレンテレフタレート、ポリエチレンナフタレートを使用することが好ましく、ポリエチレンテレフタレートを使用することが特に好ましい。
【００１８】
上記ポリエステル樹脂は、ｏ−クロロフェノール中の溶液として３５℃で測定して求めた固有粘度が０．４〜０．９ｄｌ／ｇの範囲のものが好ましい。この範囲内であると、フィルムの成形を良好に行うことができる。上記ポリエステル樹脂は、他の成分として樹脂の添加剤として用いられる従来公知の添加剤を含むものであってもよい。
【００１９】
上記ポリエステル系フィルムは市販品を使用することができ、例えば、ＮＳＣ−６（テイジンデュポン社製）等のポリエチレンテレフタレートフィルム等を挙げることができる。上記ポリエステル系フィルムは、単層で用いてもよいし、複層で用いてもよい。複層の場合、上記支持体の厚さは、複層の総厚みを意味する。
【００２０】
上記ポリエステル系フィルムは、破断強度（フィルム流れ方向、縦方向）が２０〜８０Ｎ／１９ｍｍ、２％モジュラスが９．５ｋｇｆ／ｍｍ２以下であることが支持体にした際の風合い、柔軟性から望ましい。上記破断強度、２％モジュラスの値は、ＪＩＳ  Ｋ  ７１１３に準じた測定値である。
【００２１】
上記支持体の外側表面の表面粗さＲｚ（ＪＩＳ  Ｂ０６０１準拠）は、０．０１〜５μｍであることが好ましい。上記範囲であると、支持体のフィルム表面が平滑で衣服等の引っかかりもなく、剥がれにくくなる。また、外側表面側に織布・不織布等を積層した場合のような、表面凹凸に起因する引っかかり等を抑制することできる。５μｍを超えると、引っかかりが増え、フィルムの厚みも大きくなるため、剥がれやすくなるおそれがある。
【００２２】
上記支持体の外側表面とは、上記支持体の表面のうち、粘着剤層が形成されない面（皮膚貼付薬シートの貼付時における表面側）を意味する。また、本明細書において、表面粗さＲｚは、ＪＩＳ  Ｂ  ０６０１で規定される１０点平均粗さである。
【００２３】
上記支持体は、必要に応じて着色層、印刷層、接着剤層、エンボス加工、サンドブラスト加工、コロナ処理が施されたものであってもよい。これにより、様々な意匠、機能を付加することができる。
【００２４】
上記皮膚貼付薬シートは、支持体の外側表面上に、酸化チタン、酸化亜鉛、酸化鉄、タルク、カオリン、アルミナ及び炭酸カルシウムからなる群より選択される少なくとも１種の無機系添加剤を含むインキを用いて形成される印刷層を有するものであることが好ましい。これにより、意匠を付与するだけでなく、支持体の外側表面の摩擦係数を下げることもできる。従って、貼付した皮膚貼付薬シートを剥がれにくくすることができる。上記印刷層は、上記インキを用いて従来公知の方法により支持体の外側表面上に印刷処理を施すことによって得ることができる。また、上記着色層、接着剤層は、エンボス加工、サンドブラスト加工、コロナ処理は、従来公知の方法によって形成、加工、処理することができる。
【００２５】
上記支持体の内側表面は、コロナ処理又はプライマー加工を施したものであることが好ましい。これにより、粘着剤層との密着性を向上させることができる。上記支持体の内側表面とは、上記支持体の表面のうち、粘着剤層が形成される面を意味する。
【００２６】
上記コロナ処理は、例えば、公知のコロナ放電処理器により行うことができる。上記コロナ処理の際におけるコロナ放電密度は、通常、１０Ｗ・分／ｍ２以上、好ましくは３０〜３００Ｗ・分／ｍ２である。上記不活性気体としては、アルゴン、ヘリウム、クリプトン、ネオン、キセノン、窒素、これらの２種類以上混合気体を挙げることができる。なかでも、工業的には窒素が好ましい。
【００２７】
上記プライマー加工としては、粘着剤層との密着性が優れているという点から、ポリエステル系プライマー、ポリウレタン系プライマー、アクリル系プライマーを使用した加工であることが好ましい。
【００２８】
上記ポリエステル系プライマーとしては、優れた密着性が得られる点から、飽和ポリエステル樹脂を含有するものが好ましい。上記飽和ポリエステル樹脂は、芳香族ジカルボン酸（例えば、テレフタル酸、イソフタル酸等又はこれらの混合物）又はこれら芳香族ジカルボン酸と脂肪族ジカルボン酸（例えば、アジピン酸、セバチン酸等又はこれらの混合物）との混合物と、飽和脂肪族ジオール（例えば、エチレングリコール、ネオペンチルグリコール、１，４−シクロヘキサンジオール等又はこれら混合物）とを常法に従って縮合重合させることによって得られるもの等を挙げることができる。
【００２９】
上記飽和ポリエステル樹脂の数平均分子量は、１５０００〜２００００の範囲内であることが好ましい。これにより、優れた密着性を得ることができる。上記飽和ポリエステル樹脂は、市販品を好適に用いることができる。本明細書において、数平均分子量は、ＧＰＣ（ゲルパーミエーションクロマトグラフ）測定によるポリスチレン換算の測定値である。上記ポリエステル系プライマーは、上記飽和ポリエステル樹脂を適宜の有機溶剤（例えば、トルエン）に溶解することによって製造することができる。
【００３０】
上記ポリウレタン系プライマーとしては、優れた密着性が得られる点から、末端が水酸基であるポリウレタンに対して、エチレン−酢酸ビニル共重合体及び塩化ゴムからなる樹脂組成物と、無水シリカ微粉末を添加したものが好ましい。
【００３１】
上記末端が水酸基であるポリウレタンは、接着剤の主成分である。上記ポリウレタンは、例えば、数平均分子量１０００〜３０００のジオールとジイソシアネートとをイソシアネート基／水酸基モル比１．５〜２．０で反応させて、末端がイソシアネート基であるウレタンプレポリマーを得、次いで、上記ウレタンプレポリマーに対して、鎖延長剤としての低分子量のポリオールを水酸基／イソシアネート基モル比１．４〜２．０にて反応させることによって得ることができる。上記ポリウレタンの数平均分子量は、３００００〜８００００が好適である。
【００３２】
上記ジオールとしては、ポリエステルジオール、ポリエーテルジオールが好ましい。
上記ポリエステルジオールとしては、エチレングリコール、プロピレングリコール、ブチレングリコール、ジエチレングリコール等のグリコール類と、アジピン酸、セバチン酸等の飽和ジカルボン酸、マレイン酸、フマル酸等の不飽和ジカルボン酸、フタル酸、イソフタル酸等の芳香族ジカルボン酸又はその無水物等とを反応させて得られる線状ポリエステルジオールが好ましい。また、カプロラクトン、メチルカプロラクトン等のラクトン類をグリコール類にて開環重合させて得られるポリエステルジオールも好ましく用いられる。
【００３３】
上記ポリエーテルジオールとしては、エチレンオキサイド、プロピレンオキサイド、エピクロロヒドリン、オキサシクロブタン、テトラヒドロフラン等の環状エーテル化合物の開環重合又は共重合によって得られるものが好ましい。
【００３４】
上記ジイソシアネートとしては特に限定されず、例えば、トリレンジイソシアネート、４，４′−ジフエニルメタンジイソシアネート等の芳香族ジイソシアネート；ヘキサメチレンジイソシアネート、イソホロンジイソシアネート等の脂肪族ジイソシアネート等が適宜使用される。上記鎖延長剤としての低分子量グリコールとしては、例えば、エチレングリコール、プロピレングリコール、ジエチレングリコール等が好ましく用いられる。
【００３５】
上記エチレン−酢酸ビニル共重合体を配合することによって、接着力を高めることができる。上記エチレン−酢酸ビニル共重合体における酢酸ビニル含有量は、７０〜９０％の範囲が好適であり、平均重合度は１５００〜４０００の範囲が好適である。
【００３６】
上記塩化ゴムは、天然ゴムを塩素化して得られるゴムであり、数平均分子量５０００〜１０００００、塩素含有量６５質量％以上を有するものを挙げることができる。上記塩化ゴムを配合することによって、相溶性を高めると共に、得られるプライマーの接着力も向上させることができる。上記シリカ微粉末は、高純度のシリカからなる粒径１０〜１００ｍμ程度のものが好ましい。
【００３７】
上記ポリウレタン系プライマーにおいて、上述した各成分の配合割合は、プライマーの接着力及び相溶性を最善とするために選択されたものである。上記ポリウレタン系プライマーは、上記ポリウレタン、エチレン−酢酸ビニル共重合体及び塩化ゴムを適宜の有機溶剤（例えば、トルエン）に溶解させ、これにシリカ微粉末を分散させることによって製造することができる。
【００３８】
上記アクリル系プライマーとしては、ポリエステル系フィルムと粘着剤層とを接着させる性質を有する従来公知のものを使用することができる。
上述したプライマーを支持体の内側表面に塗布し、乾燥することによって、プライマー層を形成することができる。形成される乾燥後のプライマー層の厚みは、１〜２０μｍの範囲内であることが好ましい。
【００３９】
本発明の皮膚貼付薬シートは、薬物を含有する粘着剤層を有するものであり、上記粘着剤層の厚さは１０〜８０μｍである。上記範囲内であることにより、皮膚への追従性、密着力、風合いに優れ、また剥がれにくくなる。１０μｍ未満であると、凝集力が不足するために目標の粘着力を達成できなくなるおそれがある。８０μｍを超えると、製剤端部における高さ（段差）が生じるため、衣服への引っかかりが増えて剥がれやすくなったり、子供でも容易に剥がしてしまうことになる。上記粘着剤層の厚さは、２０〜７０μｍであることが好ましい。
【００４０】
上記粘着剤層を有することにより、皮膚貼付薬シートを皮膚表面上に好適に貼り付けることができる。上記粘着剤層は、上記支持体の片面（内側表面）に設けられている。上記粘着剤層は、従来公知の粘着剤を使用することによって形成されるが、本発明の効果が良好に得られる点から、アクリル系粘着剤、ゴム系粘着剤を使用することによって形成されるものが好ましい。
【００４１】
上記アクリル系粘着剤は、アクリル系重合体からなるものであり、上記アクリル系重合体としては、例えば、（メタ）アクリル酸アルキルエステルの単独重合体、又は、これらの共重合体を挙げることができる。上記（メタ）アクリル酸アルキルエステルにおけるアルキルとしては、炭素数４〜１２の直鎖又は分岐鎖状アルキルが好ましい。アクリル系共重合体を使用する場合、更にアジリジン系硬化剤も使用することが好ましい。
【００４２】
上記ゴム系粘着剤としては、例えば、ポリイソブチレン・ポリブテン系、スチレン・ジエン・スチレンブロック共重合体、スチレン・ブタジエン系、ニトリル系、クロロプレン系、ビニルピリジン系、ポリイソブチレン系、ブチル系、イソプレン・イソブチレン系等からなるゴム系粘着剤を挙げることができる。上記ゴム系粘着剤のなかでも、スチレン・イソプレン・スチレンブロック共重合体（ＳＩＳ）からなるものが好ましい。
【００４３】
上記薬物は、全身作用型薬剤、局所作用型薬剤を挙げることができ、例えば、インドメタシンやセイヨウトチノキエキス、アルニカチンキ、フェルビナク、ケトプロフェンフルルビアリフェンや、カンフル、サリチル酸グリコール、サリチル酸メチル、メントール、トウガラシエキス、ジフェンヒドラミン、グリチルレチン酸、クロタミトン、イソプロピルメチルフェニール、ニトログリセリン、硝酸イソソルビド、ツロブテロール、フェンタニル、エストラジオール、ステロイド、ニコチン等を挙げることができる。これらの薬物は、単独で用いてもよく、２種以上を併用してもよい。
【００４４】
上記薬物の含有量は、薬物種や投与目的に応じて適宜設定することができるが、通常、粘着剤１００質量部に対して、１〜４０質量部であることが好ましい。１質量部未満であると、治療や予防に有効な量の放出が期待できない場合がある。４０質量部を超えると、増量による効果の増大が期待できないので経済的にも不利であるばかりか、皮膚に対する接着性にも劣る傾向を示すおそれがある。上記含有量は、３〜３０質量部であることがより好ましい。
【００４５】
上記粘着剤層は、吸収促進剤等、一般に粘着剤に添加される公知の添加剤を適量添加することができる。
本発明においては、上記ポリエステル系フィルムが薬物、粘着剤層中の添加剤のバリアー層としても機能し、薬剤が１−メントールやサリチル酸グリコールのような拡散浸透性が強い場合であっても、支持体中に拡散透過することを防止することができるため、安定して薬物投与量を制御できる。
【００４６】
上記粘着剤層は、粘着剤を酢酸エチル、ヘキサン、トルエン等の有機溶媒に完全に溶解させ、得られた溶液を支持体の片面（内側表面）に塗布し、乾燥して形成させることができる。また、後述する離型層の片面に塗布し、乾燥して形成させることもできる。
【００４７】
上記皮膚貼付薬シートは、製造、運搬、保存中に粘着剤層が、器具、容器等に接着することを防止すること、製剤の劣化を防止することを目的として、皮膚面への貼付の直前までは粘着剤層の露出面を、離型層にて被覆、保護することが好ましい。そして、使用時にこれを剥離して、粘着剤層の面を露出させ、皮膚に貼付して使用する。
【００４８】
上記離型層としては、使用時に粘着剤層から容易に剥離されるものであれば特に限定されず、例えば、粘着剤層と接触する面にシリコーン樹脂、フッ素樹脂等を塗布することによって剥離処理が施されたポリエステル、ポリ塩化ビニル、ポリ塩化ビニリデン、ポリエチレンテレフタレート等のフィルム、上質紙、グラシン紙等の紙、上質紙又はグラシン紙等とポリオレフィンとのラミネートフィルム等を挙げることができる。上記離型層の厚さは、通常１２〜２００μｍ、好ましくは５０〜１００μｍである。
【００４９】
本発明の皮膚貼付薬シートは、従来公知の方法により製造することができる。例えば、離型層の片面に粘着剤層形成材料を塗布、乾燥して粘着剤層を形成し、この粘着剤層と支持体とを貼り付け、裁断することによって皮膚貼付薬シートを製造することができる。
【００５０】
本発明の皮膚貼付薬シートの概略図の一例を図１〜４に示した。
図１で示された皮膚貼付薬シートは、支持体（ポリエステル系フィルム）１、粘着剤層２及び離型層３が積層されているものである。図２で示された皮膚貼付薬シートは、図１のシートの支持体１の外側表面に印刷層４を形成したものであり、印刷層４、支持体１、粘着剤層２及び離型層３が積層されている。
【００５１】
図３で示された皮膚貼付薬シートは、図１のシートの支持体１の内側表面にコロナ処理５が施されたものであり、内側表面にコロナ処理５が施された支持体１、粘着剤層２及び離型層３が積層されている。図４で示された皮膚貼付薬シートは、図１のシートの支持体１の内側表面にプライマー加工が施されたものであり、支持体１、プライマー層６、粘着剤層２及び離型層３が積層されている。上述したように、上記支持体１及び粘着剤層２の厚さが小さいため、貼付時に剥がれにくいという性質を有している。また、外観変化が少なく、優れた風合い等の性質を有し、薬剤投与量の制御が可能である。更に、図３及び４のシートは、コロナ処理又はプライマー加工が施されたものであるため、支持体１と粘着剤層２との密着性が高い。
【発明の効果】
【００５２】
本発明の皮膚貼付薬シートは、小さい厚さのポリエステル系フィルムからなる支持体及び粘着剤層を有するものであるため、貼付時に剥がれにくいという性質を有している。また、シートの寸法変化、薬物や添加剤のブリード等、シートの外観変化が少なく、風合い、追従性、密着性、なじみ性、折れ曲がり性等の性質に優れている。更に、ハンドリング性にも優れており、正確な薬剤投与量のコントロールも可能である。
【発明を実施するための最良の形態】
【００５３】
以下本発明について実施例を掲げて更に詳しく説明するが、本発明はこれらの実施例のみに限定されるものではない。また実施例中、「部」、「％」は特に断りのない限り「質量部」、「質量％」を意味する。
【００５４】
実施例１〜５及び比較例１〜６
（支持体の作製）
必要に応じて、市販のフィルムの内側表面（粘着剤層が形成される面）にコロナ処理又はプライマー処理が施され、また、フィルムの外側表面に（粘着剤層が形成されない面）に印刷が施されることにより、支持体を作製した。使用したフィルム種類、その厚さ（μｍ）、フィルムの外側・内側表面の処理（コロナ処理、プライマー処理、印刷）、フィルムの外側表面の表面粗さＲｚ（μｍ）は、表１、２に示した通りである。印刷は、表１、２に示した成分を含有するアクリル系インキを使用して行った。
【００５５】
（皮膚貼付薬シートの作製）
（１）アクリル系粘着剤
アクリル系共重合体（「サイビノールＡＴ−１１０４」、サイデン化学社製）１００質量部、アジリジン系硬化剤（「Ｄ−５０」、サイデン化学社製）１質量部を混合して、離型紙上に表１、２に示した乾燥後厚みになるように塗工して粘着剤層を設けた。また、薬剤としてニコチンを３ｍｍｇ／ｃｍ２となるように配合していた。
次いで、上記で得られた支持体（ポリエステル系フィルム）に、粘着剤層を設けた離型紙を粘着剤層がポリエステルフィルムに対向するように重ね、２ｋｇ／１℃ｍ巾のローラーで押圧し、粘着シートを作製した。これを製剤面積が５ｃｍ２となるように円形に打ち抜き製剤（皮膚貼付薬シート）とした。
【００５６】
（２）ＳＩＳ系粘着剤
スチレン−イソプレン−スチレンブロック共重合体（「カリフレックス  ＴＲ−１１０７」、シェル化学製）３０質量部、テルペン系樹脂（「ＹＳレジン」、ヤスハラケミカル社製）３５質量部、流動パラフィン１０質量部を混合して粘着剤とし離型紙上に表１、２に示した乾燥後厚みになるように塗工した。また、薬剤としてニコチンを３ｍｍｇ／ｃｍ２となるように配合していた。
次いで、上記で得られた支持体（ポリエステル系フィルム）に、粘着剤層を設けた離型紙を粘着剤層がポリエステルフィルムに対向するように重ね、２ｋｇ／１℃ｍ巾のローラーで押圧し、粘着シートを作製した。これを製剤面積が５ｃｍ２となるように円形に打ち抜き製剤（皮膚貼付薬シート）とした。
【００５７】
使用した粘着剤の種類、粘着剤層の厚さ（μｍ）は、表１、２に示したとおりである。また、支持体及び粘着剤層からなる総厚さ（μｍ）も表１、２に示した。
【００５８】
（評価）
得られた製剤（皮膚貼付薬シート）について、次の評価試験を行い、結果を表１、２に示した。
〔粘着剤中の添加剤による支持体の外観変化評価（４０℃×１ヶ月）〕
製剤を離型紙に貼った状態で１０ｃｍ角にし、アルミ／ポリエチレンフィルムパックに入れ、熱ラミネートし、４０℃のオーブンで１ヶ月間促進試験を実施した。評価後のフィルムを目視にて表面への薬物・添加剤（パラフィンオイル、粘着付与剤等）の透過・ブリードしているものを×、変化無いものを○とした。
【００５９】
〔伸縮柔軟性（風合い）評価〕
製剤を手の甲上に置き、その追従性、密着性、なじみ性、折れ曲がり性を目視及び手触りにて総合的に判断し、評価した。手の甲に沿って充分に追従し、密着性、なじみ性、皮膚への適合性に優れ、風合いが良いものを○、やや硬い感触があるが実用上は問題ないものを△、硬く、実用性が無いものを×とした。
【００６０】
〔剥がれにくさ（製剤の段差による引っ掛かり、製剤表面の引っ掛かり）〕
製剤を皮膚に貼付後に、周囲を布で擦った際に簡単に剥離するものを×、完全には剥離しないが端が少し浮くものを△、剥がれないものを○とした。
〔ハンドリング性〕
製剤において、取り扱いしにくいものを×、容易に貼付できるものを○とした。
【００６１】
〔粘着力〕
ＪＩＳ  Ｚ  ０２３７に準じて測定した。得られた粘着シートを幅２５ｍｍ×長さ１５０ｍｍに断裁後、離型紙を剥がし、得られた試験片をガラス板に貼付して、温度２３℃、相対湿度５０％で１０分放置した。得られた各被着体から各試験片を引張速度３００ｍｍ／分、引張角度１８０度の下で引き剥がした時の接着力（Ｎ／２５ｍｍ）を測定した。
【００６２】
【表１】
2008255038.tif 000002
【００６３】
【表２】
2008255038.tif 000003
【００６４】
表１、２から、実施例の皮膚貼付薬シートは、剥がれにくいものであるとともに、外観変化が少なく、優れた風合い及びハンドリング性を有していた。また、良好な粘着力を有していた。一方、比較例では、これらすべての性能に優れたものは得られなかった。
【産業上の利用可能性】
【００６５】
本発明の皮膚貼付薬シートは、経皮吸収型製剤として好適に使用することができる。
【図面の簡単な説明】
【００６６】
【図１】本発明の皮膚貼付薬シートの概略図の一例である。
【図２】本発明の皮膚貼付薬シートの概略図の一例である。
【図３】本発明の皮膚貼付薬シートの概略図の一例である。
【図４】本発明の皮膚貼付薬シートの概略図の一例である。
【符号の説明】
【００６７】
１  支持体（ポリエステル系フィルム）
２  粘着剤層
３  離型層
４  印刷層
５  コロナ処理
６  プライマー層
【図１】
2008255038.tif 000004
【図２】
2008255038.tif 000005
【図３】
2008255038.tif 000006
【図４】
2008255038.tif 000007